(57)【要約】【課題】柔軟でゴム的性質に優れ、機械的物性が高く、優れた透光性や透明性を有し、成形性が良好で、硬質樹脂との接着性にも優れる熱可塑性エラストマ樹脂組成物およびそれを用いた成形体の提供。【解決手段】ポリエステルブロック共重合体に、水素添加されたスチレン系エラストマおよび／または結晶性ポリオレフィンブロックを有する水素添加された熱可塑性ブロック共重合体、側鎖にカルボン酸金属塩基を有するエチレン系共重合体および／またはカルボン酸のアルカリ金属塩および／または有機リン酸エステル化合物のアルカリ金属塩を配合する。【選択図】　なし【特許請求の範囲】
【請求項１】
主として結晶性芳香族ポリエステル単位からなる高融点結晶性重合体セグメント（ａ）１０〜５０重量％と、主として脂肪族ポリエーテル単位からなる低融点重合体セグメント（ｂ）９０〜５０重量％とを主たる構成成分とするポリエステルブロック共重合体（Ａ）１０〜９５重量％と、水素添加されたスチレン系エラストマ（Ｂ）および／または結晶性ポリオレフィンブロックを有する水素添加された熱可塑性ブロック共重合体（Ｃ）９０〜５重量％との合計１００重量部に対し、側鎖にカルボン酸金属塩基を有するエチレン系共重合体（Ｄ）０．２〜２０重量部および／またはカルボン酸のアルカリ金属塩（Ｅ）０．０１〜３重量部および／または有機リン酸エステル化合物のアルカリ金属塩（Ｆ）０．０１〜３重量部を配合してなり、厚さ約２ｍｍのシートで測定したヘイズ値（曇度）が８５％以下の透光性あるいは透明性を有する熱可塑性エラストマ樹脂組成物。
【請求項２】
前記ポリエステルブロック共重合体（Ａ）１０〜９５重量％と、水素添加されたスチレン系エラストマ（Ｂ）および／または結晶性ポリオレフィンブロックを有する水素添加された熱可塑性ブロック共重合体（Ｃ）９０〜５重量％の合計１００重量部に対し、さらに可塑剤（Ｇ）および／またはゴム用軟化剤（Ｈ）１〜１００重量部を配合してなり、厚さ約２ｍｍのシートで測定したヘイズ値（曇度）が８５％以下の透光性あるいは透明性を有する請求項１に記載の熱可塑性エラストマ樹脂組成物。
【請求項３】
前記ポリエステルブロック共重合体（Ａ）１０〜９５重量％と、水素添加されたスチレン系エラストマ（Ｂ）および／または結晶性ポリオレフィンブロックを有する水素添加された熱可塑性ブロック共重合体（Ｃ）９０〜５重量％との合計１００重量部に対し、さらに脂肪酸アミド化合物（Ｉ）０．０１〜５重量部を配合してなり、厚さ約２ｍｍのシートで測定したヘイズ値（曇度）が８５％以下の透光性あるいは透明性を有する請求項１に記載の熱可塑性エラストマ樹脂組成物。
【請求項４】
前記ポリエステルブロック共重合体（Ａ）１０〜９５重量％と、水素添加されたスチレン系エラストマ（Ｂ）および／または結晶性ポリオレフィンブロックを有する水素添加された熱可塑性ブロック共重合体（Ｃ）９０〜５重量％との合計１００重量部に対し、さらに可塑剤（Ｇ）および／またはゴム用軟化剤（Ｈ）１〜１００重量部、および脂肪酸アミド化合物（Ｉ）０．０１〜５重量部を配合してなり、厚さ約２ｍｍのシートで測定したヘイズ値（曇度）が８５％以下の透光性あるいは透明性を有する請求項１に記載の熱可塑性エラストマ樹脂組成物。
【請求項５】
前記ポリエステルブロック共重合体（Ａ）１０〜９５重量％と、水素添加されたスチレン系エラストマ（Ｂ）および／または結晶性ポリオレフィンブロックを有する水素添加された熱可塑性ブロック共重合体（Ｃ）９０〜５重量％との合計１００重量部に対し、さらにヒンダードフェノール系ラジカル捕捉剤（Ｊ）、過酸化物分解剤（Ｋ）および光安定剤（Ｌ）から選ばれた１種以上０．０１〜５重量部を配合してなり、厚さ約２ｍｍのシートで測定したヘイズ値（曇度）が８５％以下の透光性あるいは透明性を有する請求項２〜４のいずれか１項に記載の熱可塑性エラストマ樹脂組成物。
【請求項６】
前記高融点結晶性重合体セグメント（ａ）が、ポリブチレンテレフタレート単位、またはポリブチレンテレフタレート単位とポリブチレンイソフタレート単位で構成される請求項１〜５のいずれか１項に記載の熱可塑性エラストマ樹脂組成物。
【請求項７】
前記低融点重合体セグメント（ｂ）が、ポリ（テトラメチレンオキシド）グリコールおよび／またはポリ（プロピレンオキシド）グリコールのエチレンオキシド付加物および／またはエチレンオキシドとテトラヒドロフランの共重合体で構成される請求項１〜６のいずれか１項に記載の熱可塑性エラストマ樹脂組成物。
【請求項８】
前記水素添加されたスチレン系エラストマ（Ｂ）が、水素添加スチレン−ブタジエンブロック共重合体、水素添加スチレン−イソプレンブロック共重合体、、水素添加スチレン−イソプレン／ブタジエンブロック共重合体、および水素添加スチレンブタジエンラバーから選ばれた１種以上である請求項１〜７のいずれか１項に記載の熱可塑性エラストマ樹脂組成物。
【請求項９】
前記結晶性ポリオレフィンブロックを有する水素添加された熱可塑性ブロック共重合体（Ｃ）が、ハードセグメントとしてポリエチレンブロックまたはポリエチレンブロックとポリスチレンブロックを、ソフトセグメントとして水素添加ポリブタジエンブロックまたは水素添加ポリイソプレンブロックを有する熱可塑性エラストマから選ばれた１種以上である請求項１〜８のいずれか１項に記載の熱可塑性エラストマ樹脂組成物。
【請求項１０】
前記側鎖にカルボン酸金属塩基を有するエチレン系共重合体（Ｄ）が、エチレンとアクリル酸あるいはメタクリル酸に代表される不飽和カルボン酸との共重合体を、ナトリウム、カリウム、リチウムから選ばれたアルカリ金属で中和したものである請求項１〜９のいずれか１項に記載の熱可塑性エラストマ樹脂組成物。
【請求項１１】
前記カルボン酸のアルカリ金属塩（Ｅ）が、炭素数１０以上の脂肪族カルボン酸のアルカリ金属塩および／またはダイマー酸のアルカリ金属塩である請求項１〜１０のいずれか１項に記載の熱可塑性エラストマ樹脂組成物。
【請求項１２】
前記有機リン酸エステル化合物のアルカリ金属塩（Ｆ）が、芳香族有機リン酸エステル化合物のアルカリ金属塩である請求項１〜１１のいずれか１項に記載の熱可塑性エラストマ樹脂組成物。
【請求項１３】
前記可塑剤（Ｇ）が、ベンゾエート系可塑剤、フタル酸エステル系可塑剤、トリメリット酸エステル系可塑剤、およびピロメリット酸エステル系可塑剤から選ばれる１種以上の化合物である請求項２、４〜１２のいずれか１項に記載の熱可塑性エラストマ樹脂組成物。
【請求項１４】
前記ゴム用軟化剤（Ｈ）が、パラフィン系オイルおよび／またはナフテン系オイルである請求項２、４〜１３のいずれか１項に記載の熱可塑性エラストマ樹脂組成物。
【請求項１５】
前記脂肪酸アミド化合物（Ｉ）が、アルキレンビス高級脂肪酸アミド化合物である請求項３〜１４のいずれか１項に記載の熱可塑性エラストマ樹脂組成物。
【請求項１６】
請求項１〜請求項１５のいずれか１項に記載の熱可塑性エラストマ樹脂組成物を射出成形してなる成形体。
【請求項１７】
複合成形体である請求項１６に記載の成形体。
【請求項１８】
硬質樹脂と、請求項１〜請求項１５のいずれか１項に記載の熱可塑性エラストマ樹脂組成物との複合成形体である請求項１７に記載の成形体。
【請求項１９】
前記硬質樹脂が、ポリカーボネート樹脂、ＡＢＳ樹脂、ポリブチレンテレフタレート樹脂、ポリ−１，４−シクロヘキサンジメチレンテレフタレート／イソフタレート樹脂、およびポリプロピレン樹脂から選ばれた１種以上である請求項１８に記載の成形体。
【発明の詳細な説明】
【０００１】
【発明の属する技術分野】
本発明は、柔軟でゴム的性質に優れ、機械的物性が高く、優れた透光性や透明性を有し、成形性が良好で、硬質樹脂との接着性にも優れる熱可塑性エラストマ樹脂組成物、およびそれを用いた成形体に関する。
【０００２】
【従来の技術】
ポリブチレンテレフタレート単位のような結晶性芳香族ポリエステル単位をハードセグメントとし、ポリ（アルキレンオキシド）グリコールのような脂肪族ポリエーテル単位をソフトセグメントとするポリエステルブロック共重合体は、押出成形性、射出成形性に優れ、機械的強度が高く、耐衝撃性、弾性回復性、柔軟性などのゴム的性質、低温および高温特性、耐水性、耐薬品性などに優れ、さらに熱可塑性で成形加工が容易であるため、自動車部品および電気・電子部品、繊維、フィルムなどに用途を拡大している。
【０００３】
このように有用なポリエステルブロック共重合体ではあるが、溶融時は透明であっても、冷却固化時は白濁して不透明になるため、透光性や透明性を要求される用途には用いることが困難であり、透明性や透光性を有しながら柔軟なものを得ることは、特に困難であった。
【０００４】
ポリエステルブロック共重合体を透明化する技術については、これまでにも検討されており、例えば、ポリエーテルエステルブロック共重合体にカルボン酸のナトリウム塩を配合して透明化した樹脂組成物（例えば、特許文献１参照）、およびポリエステルブロック共重合体に対し、ポリエーテルエステルブロック共重合体にエチレン単位およびカルボン酸含有単位を含有させ、このカルボン酸単位が金属イオンで中和された共重合体を単独でまたはカルボン酸のアルカリ金属塩とともに配合して透明化した樹脂組成物（例えば、特許文献２参照）がすでに提案されており、これらの従来例には酸化防止剤や可塑剤を配合することも開示されている。さらに、ポリエーテルエステルブロック共重合体にカルボン酸のアルカリ金属塩と溶融状態において透明性を実質的に損なわない可塑剤を配合した樹脂組成物（例えば、特許文献３参照）も提案されている。
【０００５】
これらの従来例によれば、確かに従来のポリエステルブロック共重合体に比べて透光性や透明性のある樹脂組成物を得ることはできるが、反面柔軟性は不足していた。
【０００６】
また、ポリエステルブロック共重合体の柔軟性を改良する従来の試みとしては、水添ＳＢＳブロックコポリマーなどの熱可塑性弾性体とポリエステル系熱可塑性エラストマからなる組成物（例えば、特許文献４参照）、スチレン−ブタジエンブロック共重合体の水素添加誘導体とゴム用軟化剤とポリエステル系エラストマとからなる組成物（例えば、特許文献５参照）、および熱可塑性ポリエステルエラストマーに水添ジエン系共重合体と可塑剤を配合した組成物（例えば、特許文献６参照）が知られている。
【０００７】
一方、ポリエステルブロック共重合体に可塑剤を配合した組成物（例えば、特許文献７および８参照）、およびポリエステルブロック共重合体に変性された水添スチレン−ブタジエンブロック共重合体と可塑剤を配合した組成物、およびポリエステルブロック共重合体に水添スチレン−イソプレンブロック共重合体と可塑剤を配合した組成物（例えば、特許文献９参照）もすでに提案されている。
【０００８】
上記した従来の提案によれば、確かに従来のポリエステルブロック共重合体に比べて柔軟な樹脂組成物を得ることができるが、これらの技術をもってしても柔軟化できる範囲には限界があり、しかも透明性や透光性のあるものを得ることはできなかった。
【０００９】
さらに、ポリエステルブロック共重合体と脂肪酸アミド系化合物とからなる樹脂組成物については、ポリエステルブロック共重合体にビス脂肪酸アミドなどを配合して溶融成形時の匂いを減少させた組成物（例えば、特許文献１０参照）、ポリエステルエラストマに置換アマイド類を配合した耐摩耗性に優れた組成物（例えば、特許文献１１参照）、ポリエステルブロック共重合体に高級脂肪族モノカルボン酸と多塩基酸の混合物とジアミンとの反応によって得られるカルボン酸アマイド系ワックスを配合した離型性の良い組成物（例えば、特許文献１２参照）、およびポリエステルプロック共重合体にアルキレンビス脂肪酸アミドを配合した組成物を用いた摺動音の抑制されたフレキシブルブーツ（例えば、特許文献１３参照）などが知られているが、これらはポリエステルブロック共重合体の柔軟性改良については何らの開示もするものではない。
【００１０】
すなわち、上記の従来技術は、いずれも透光性や透明性を有する十分に柔軟な熱可塑性エラストマ樹脂組成物を提供するものではなく、また、例えばポリカーボネート樹脂、ＡＢＳ樹脂、ポリブチレンテレフタレート樹脂（以下、ＰＢＴ樹脂と呼ぶ）およびポリ−１，４−シクロヘキサンジメチレンテレフタレート／イソフタレート樹脂（以下、ＰＣＴＡ樹脂と呼ぶ）、ポリプロピレン樹脂のような硬質樹脂との接着性の点でも限界があり、柔軟性とゴム弾性を有し、硬質樹脂との接着性に優れる透光性や透明性を有する熱可塑性エラストマ樹脂組成物を得ることや、それらを用いた、感触に優れ手に馴染みの良い複合成形体を得ることは難しいという現状にあった。さらに、そのような柔軟な透明樹脂組成物は、ペレット間の融着が起こりやすく扱いにくいという問題もあった。また、表層剥離が生じて成形品表面が剥がれてくるため成形品外観が悪くなるという問題もあった。
【００１１】
【特許文献１】
特開昭５２−４５４９号公報
【特許文献２】
特開平１０−１８２９５４号公報
【特許文献３】
特開平７−２１６２０２号公報号公報
【特許文献４】
特開平３−１０００４５号公報
【特許文献５】
特開平１−１９３３５２号公報
【特許文献６】
特開平４−３２３２５０号公報
【特許文献７】
特開平２−０４３２５１号公報
【特許文献８】
特開平３−１０９４５８号公報
【特許文献９】
特開平８−２７７３５９号公報
【特許文献１０】
特開昭４９−３４９４４号公報
【特許文献１１】
特開平５−２７９５５７号公報
【特許文献１２】
特開平１１−１８１２５８号公報
【特許文献１３】
特開２０００−１８６７６５号公報
【００１２】
【発明が解決しようとする課題】
本発明は、上述した従来技術における問題点の解決を課題とするものであり、その目的とするところは、柔軟でゴム的性質に優れ、機械的物性が高く、優れた透光性や透明性を有し、成形性が良好で、硬質樹脂との接着性にも優れる熱可塑性エラストマ樹脂組成物およびそれを用いた成形体を提供することにある。
【００１３】
【課題を解決するための手段】
本発明者らは、上記の目的を達成するために鋭意検討した結果、ポリエステルブロック共重合体に対し、水素添加されたスチレン系エラストマおよび／または結晶性ポリオレフィンブロックを有する水素添加された熱可塑性ブロック共重合体と、側鎖にカルボン酸金属塩基を有するエチレン系共重合体および／または炭素数３５以下のカルボン酸のアルカリ金属塩および／または有機リン酸エステル化合物のアルカリ金属塩を配合した組成物が、透光性や透明性に優れ、柔軟でゴム弾性を有し、耐熱性や機械的性質に優れ、押出成形や射出成形などの成形性が良好で、表層剥離のない外観の美しい成形品が得られ、硬質樹脂との接着性にも優れることを見出し、本発明に到達した。
【００１４】
すなわち、本発明の熱可塑性エラストマ樹脂組成物は、主として結晶性芳香族ポリエステル単位からなる高融点結晶性重合体セグメント（ａ）１０〜５０重量％と、主として脂肪族ポリエーテル単位からなる低融点重合体セグメント（ｂ）９０〜５０重量％とを主たる構成成分とするポリエステルブロック共重合体（Ａ）１０〜９５重量％と、水素添加されたスチレン系エラストマ（Ｂ）および／または結晶性ポリオレフィンブロックを有する水素添加された熱可塑性ブロック共重合体（Ｃ）９０〜５重量％との合計１００重量部に対し、側鎖にカルボン酸金属塩基を有するエチレン系共重合体（Ｄ）０．２〜２０重量部および／またはカルボン酸のアルカリ金属塩（Ｅ）０．０１〜３重量部および／または有機リン酸エステル化合物のアルカリ金属塩（Ｆ）０．０１〜３重量部を配合してなり、厚さ約２ｍｍのシートで測定したヘイズ値（曇度）が８５％以下の透光性あるいは透明性を有することを特徴とする。
【００１５】
なお、本発明の熱可塑性エラストマ樹脂組成物においては、
前記ポリエステルブロック共重合体（Ａ）１０〜９５重量％と、水素添加されたスチレン系エラストマ（Ｂ）および／または結晶性ポリオレフィンブロックを有する水素添加された熱可塑性ブロック共重合体（Ｃ）９０〜５重量％の合計１００重量部に対し、さらに可塑剤（Ｇ）および／またはゴム用軟化剤（Ｈ）１〜１００重量部を配合してなり、厚さ約２ｍｍのシートで測定したヘイズ値（曇度）が８５％以下の透光性あるいは透明性を有すること、
前記ポリエステルブロック共重合体（Ａ）１０〜９５重量％と、水素添加されたスチレン系エラストマ（Ｂ）および／または結晶性ポリオレフィンブロックを有する水素添加された熱可塑性ブロック共重合体（Ｃ）９０〜５重量％との合計１００重量部に対し、さらに脂肪酸アミド化合物（Ｉ）０．０１〜５重量部を配合してなり、厚さ約２ｍｍのシートで測定したヘイズ値（曇度）が８５％以下の透光性あるいは透明性を有すること、
前記ポリエステルブロック共重合体（Ａ）１０〜９５重量％と、水素添加されたスチレン系エラストマ（Ｂ）および／または結晶性ポリオレフィンブロックを有する水素添加された熱可塑性ブロック共重合体（Ｃ）９０〜５重量％との合計１００重量部に対し、さらに可塑剤（Ｇ）および／またはゴム用軟化剤（Ｈ）１〜１００重量部、および脂肪酸アミド化合物（Ｉ）０．０１〜５重量部を配合してなり、厚さ約２ｍｍのシートで測定したヘイズ値（曇度）が８５％以下の透光性あるいは透明性を有すること、
前記ポリエステルブロック共重合体（Ａ）１０〜９５重量％と、水素添加されたスチレン系エラストマ（Ｂ）および／または結晶性ポリオレフィンブロックを有する水素添加された熱可塑性ブロック共重合体（Ｃ）９０〜５重量％との合計１００重量部に対し、さらにヒンダードフェノール系ラジカル捕捉剤（Ｊ）、過酸化物分解剤（Ｋ）および光安定剤（Ｌ）から選ばれた１種以上０．０１〜５重量部を配合してなり、厚さ約２ｍｍのシートで測定したヘイズ値（曇度）が８５％以下の透光性あるいは透明性を有すること、
前記高融点結晶性重合体セグメント（ａ）が、ポリブチレンテレフタレート単位、またはポリブチレンテレフタレート単位とポリブチレンイソフタレート単位で構成されること、
前記低融点重合体セグメント（ｂ）が、ポリ（テトラメチレンオキシド）グリコールおよび／またはポリ（プロピレンオキシド）グリコールのエチレンオキシド付加物および／またはエチレンオキシドとテトラヒドロフランの共重合体で構成されること、
前記水素添加されたスチレン系ブロックエラストマ（Ｂ）が、水素添加スチレン−ブタジエンブロック共重合体、水素添加スチレン−イソプレンブロック共重合体、水素添加スチレン−イソプレン／ブタジエンブロック共重合体、および水素添加スチレンブタジエンラバーから選ばれた１種以上であること、
前記結晶性ポリオレフィンブロックを有する水素添加された熱可塑性ブロック共重合体（Ｃ）が、ハードセグメントとしてポリエチレンブロックまたはポリエチレンブロックとポリスチレンブロックを、ソフトセグメントとして水素添加ポリブタジエンブロックまたは水素添加ポリイソプレンブロックを有する熱可塑性エラストマから選ばれた１種以上であること、
前記側鎖にカルボン酸金属塩基を有するエチレン系共重合体（Ｄ）が、エチレンとアクリル酸あるいはメタクリル酸に代表される不飽和カルボン酸との共重合体を、ナトリウム、カリウム、リチウムから選ばれたアルカリ金属で中和したものであること、
前記カルボン酸のアルカリ金属塩（Ｅ）が、炭素数１０以上の脂肪族カルボン酸のアルカリ金属塩および／またはダイマー酸のアルカリ金属塩であること、
前記有機リン酸エステル化合物のアルカリ金属塩（Ｆ）が、芳香族有機リン酸エステル化合物のアルカリ金属塩であること、
前記可塑剤（Ｇ）が、ベンゾエート系可塑剤、フタル酸エステル系可塑剤、トリメリット酸エステル系可塑剤、およびピロメリット酸エステル系可塑剤から選ばれる１種以上の化合物であること、
前記ゴム用軟化剤（Ｈ）が、パラフィン系オイルおよび／またはナフテン系オイルであること、および
前記脂肪酸アミド化合物（Ｉ）が、アルキレンビス高級脂肪酸アミド化合物であること、
がいずれも好ましい条件であり、これらの条件を適用することにより、一層優れた効果の取得を期待することができる。
【００１６】
また、本発明の成形体は、上記の熱可塑性エラストマ樹脂組成物を射出成形してなることを特徴とし、
複合成形体であること、
硬質樹脂と上記熱可塑性エラストマ樹脂組成物とからなる複合成形体であること、および
ポリカーボネート樹脂、ＡＢＳ樹脂、ＰＢＴ樹脂、およびＰＣＴＡ樹脂、ポリプロピレン樹脂から選ばれた硬質樹脂の１種以上と上記熱可塑性エラストマ樹脂組成物とからなる複合成形体であること、
がいずれも好ましい条件として挙げられる。
【００１７】
【発明の実施の形態】
以下、本発明について詳述する。
【００１８】
本発明に用いられるポリエステルブロック共重合体（Ａ）の高融点結晶性重合体セグメント（ａ）は、主として芳香族ジカルボン酸またはそのエステル形成性誘導体と、ジオールまたはそのエステル形成性誘導体から形成されるポリエステルであり、芳香族ジカルボン酸の具体例としては、テレフタル酸、イソフタル酸、フタル酸、ナフタレン−２，６−ジカルボン酸、ナフタレン−２，７−ジカルボン酸、アントラセンジカルボン酸、ジフェニル−４，４’　−ジカルボン酸、ジフェノキシエタンジカルボン酸、４，４’　−ジフェニルエーテルジカルボン酸、５−スルホイソフタル酸、および３−スルホイソフタル酸ナトリウムなどが挙げられる。主として芳香族ジカルボン酸を用いるが、必要によっては、芳香族ジカルボン酸の一部を、１，４−シクロヘキサンジカルボン酸、シクロペンタンジカルボン酸、４，４’　−ジシクロヘキシルジカルボン酸などの脂環族ジカルボン酸、およびアジピン酸、コハク酸、シュウ酸、セバシン酸、ドデカンジオン酸、ダイマー酸などの脂肪族ジカルボン酸に置換してもよい。ジカルボン酸のエステル形成性誘導体、たとえば低級アルキルエステル、アリールエステル、炭酸エステル、および酸ハロゲン化物などももちろん同等に用い得る。
【００１９】
ジオールの具体例としては、分子量４００以下のジオール、例えば１，４−ブタンジオール、エチレングリコール、トリメチレングリコール、ペンタメチレングリコール、ヘキサメチレングリコール、ネオペンチルグリコール、デカメチレングリコールなどの脂肪族ジオール、１，１−シクロヘキサンジメタノール、１，４−ジシクロヘキサンジメタノール、トリシクロデカンジメタノールなどの脂環族ジオール、およびキシリレングリコール、ビス（ｐ−ヒドロキシ）ジフェニル、ビス（ｐ−ヒドロキシ）ジフェニルプロパン、２，２’　−ビス［４−（２−ヒドロキシエトキシ）フェニル］プロパン、ビス［４−（２−ヒドロキシエトキシ）フェニル］スルホン、１，１−ビス［４−（２−ヒドロキシエトキシ）フェニル］シクロヘキサン、４，４’　−ジヒドロキシ−ｐ−ターフェニル，４，４’　−ジヒドロキシ−ｐ−クオーターフェニルなどの芳香族ジオールが好ましく、かかるジオールもエステル形成性誘導体、例えばアセチル体、およびアルカリ金属塩などの形でも用い得る。
【００２０】
これらのジカルボン酸、その誘導体、ジオール成分およびその誘導体は、２種以上を併用してもよい。
【００２１】
そして、好ましい高融点結晶性重合体セグメント（ａ）の例としては、テレフタル酸および／またはジメチルテレフタレートと１，４−ブタンジオールから誘導されるポリブチレンテレフタレート単位である。また、テレフタル酸および／またはジメチルテレフタレートから誘導されるポリブチレンテレフタレート単位と、イソフタル酸および／またはジメチルイソフタレートと１，４−ブタンジオールから誘導されるポリブチレンイソフタレート単位からなるものも好ましく用いられる。
【００２２】
本発明に用いられるポリエステルブロック共重合体（Ａ）の低融点重合体セグメント（ｂ）は、脂肪族ポリエーテルおよび／または脂肪族ポリエステルであり、脂肪族ポリエーテルの具体例としては、ポリ（エチレンオキシド）グリコール、ポリ（プロピレンオキシド）グリコール、ポリ（テトラメチレンオキシド）グリコール、ポリ（ヘキサメチレンオキシド）グリコール、エチレンオキシドとプロピレンオキシドの共重合体、ポリ（プロピレンオキシド）グリコールのエチレンオキシド付加物、およびエチレンオキシドとテトラヒドロフランの共重合体などが挙げられる。
【００２３】
また、脂肪族ポリエステルの具体例としては、ポリ（ε−カプロラクトン）、ポリエナントラクトン、ポリカプリロラクトン、およびポリブチレンアジペートなどが挙げられる。これらのなかでも、ポリ（テトラメチレンオキシド）グリコールおよび／またはポリ（プロピレンオキシド）グリコールのエチレンオキシド付加物および／またはエチレンオキシドとテトラヒドロフランの共重合体が好ましい。また、これらの低融点重合体セグメントの数平均分子量としては共重合された状態において３００〜６０００程度であることが好ましい。
【００２４】
本発明に用いられるポリエステルブロック共重合体（Ａ）の低融点重合体セグメント（ｂ）の共重合量は、通常、１０〜９０重量％、好ましくは２０〜８５重量％、さらに好ましくは４０〜８０重量％である。
【００２５】
本発明に用いられるポリエステルブロック共重合体（Ａ）は、公知の方法で製造することができる。この製造方法の具体例としては、例えば、ジカルボン酸の低級アルコールジエステル、過剰量の低分子量グリコール、および低融点重合体セグメント成分を触媒の存在下エステル交換反応せしめ、得られる反応生成物を重縮合する方法、ジカルボン酸と過剰量のグリコールおよび低融点重合体セグメント成分を触媒の存在下エステル化反応せしめ、得られる反応生成物を重縮合する方法、あらかじめ高融点結晶性セグメントを作っておき、これに低融点セグメント成分を添加してエステル交換反応によりランダム化せしめる方法、および高融点結晶性セグメントと低融点重合体セグメントを鎖連結剤でつなぐ方法などが挙げられる。さらに、ポリ（ε−カプロラクトン）を低融点重合体セグメントに用いる場合には、高融点結晶性セグメントにε−カプロラクトンモノマを付加反応させるなどのいずれの方法をとってもよい。
【００２６】
本発明に用いられる水素添加されたスチレン系エラストマ（Ｂ）は、芳香族ビニル系単量体からなるブロックと、共役ジエンからなるブロックから形成されるスチレン系ブロック共重合体や、芳香族ビニル系単量体と共役ジエンからなるスチレンブタジエンラバーを水素添加して得られるものである。
【００２７】
上記芳香族ビニル系単量体の具体例としては、スチレン、α−メチルスチレン、ビニルトルエン、ｐ−メチルスチレン、ｐ−ｔ−ブチルスチレン、ｏ−エチルスチレン、およびｏ，ｐ−ジクロルスチレンなどが挙げられる。
【００２８】
また、共役ジエンの具体例としては、ブタジエン、イソプレン、ブタジエン／イソプレン共重合体、２，３−ジメチル−１，３−ブタジエン、１，３−ペンタジエン、２−メチル−１，３−ペンタジエン、１，３−ヘキサジエン、４，５−ジエチル−１，３−オクタジエン、３−ブチル−１，３−オクタジエン、およびクロロプレンなどが挙げられる。
【００２９】
これらの中でも、水素添加スチレン−ブタジエンブロック共重合体、水素添加スチレン−イソプレンブロック共重合体、水素添加されたスチレン−イソプレン／ブタジエンブロック共重合体、および水素添加スチレンブタジエンラバーが好ましい。
【００３０】
本発明に用いられる水素添加されたスチレン系エラストマ（Ｂ）は、変性されていても良い。変性はカルボキシル基含有不飽和化合物または酸無水物含有不飽和化合物、あるいはエポキシ基含有モノマーによって行われる。カルボキシル基含有不飽和化合物の具体例としては、アクリル酸、メタクリル酸、クロトン酸、ケイ皮酸、イタコン酸、およびマレイン酸などが挙げられる。酸無水物含有不飽和化合物の具体例としては、無水マレイン酸、無水イタコン酸、クロロ無水マレイン酸、無水シトラコン酸、ブテニル無水コハク酸、およびテトラヒドロ無水フタル酸などが挙げられる。エポキシ基含有モノマーの具体例としては、グリシジルメタクリレート、グリシジルアクリレート、ビニルグリシジルエーテル、およびヒドロキシアルキル（メタ）アクリレートのグリシジルエーテルなどが挙げられる。変性された水素添加スチレン系ブロック共重合体の中でも、変性された水素添加スチレン−ブタジエンブロック共重合体、変性された水素添加スチレン−イソプレンブロック共重合体、変性された水素添加スチレン−イソプレン／ブタジエン共重合体、および水素添加スチレンブタジエンラバーが好ましい。
【００３１】
本発明に用いられる結晶性ポリオレフィンブロックを有する水素添加された熱可塑性ブロック共重合体（Ｃ）とは、ハードセグメントとして結晶性ポリオレフィンブロックまたは結晶性ポリオレフィンブロックとポリスチレンブロックを、ソフトセグメントとして水素添加されたゴム成分を有するものであるが、中でも、ハードセグメントとしてポリエチレンブロックまたはポリエチレンブロックとポリスチレンブロックを、ソフトセグメントとして水素添加ポリブタジエンブロックまたは水素添加ポリイソプレンブロックを有する熱可塑性ブロック共重合体であることが好ましい。
【００３２】
本発明においては、ポリエステルブロック共重合体（Ａ）１０〜９５重量％に対し、水素添加されたスチレン系エラストマ（Ｂ）および／または結晶性ポリオレフィンブロックを有する水素添加された熱可塑性ブロック共重合体（Ｃ）を９０〜５重量％、好ましくは８５〜７重量％、さらに好ましくは８０〜１０重量％配合する。ポリエステルブロック共重合体（Ａ）の配合量が上記の範囲に満たない場合は、耐熱性、耐薬品性、成形性などが不十分であり、上記の範囲を越える場合は、柔軟性が不十分となるため好ましくない。
【００３３】
本発明の熱可塑性エラストマ樹脂組成物に用いられる成分の一つである側鎖にカルボン酸金属塩基を有するエチレン系共重合体（Ｄ）とは、エチレンとアクリル酸、メタクリル酸、マレイン酸、フマル酸などのエチレン系不飽和カルボン酸との共重合体を、アルカリ金属イオン、アルカリ土類金属イオン、亜鉛イオンなどで中和したものであり、これらは、例えばデュポン社から“サーリン”または三井・デュポンポリケミカル社から“ハイミラン”として市販されているものである。中でもナトリウム、カリウム、リチウムなどのアルカリ金属イオンで中和したものが好ましい。
【００３４】
本発明の熱可塑性エラストマ樹脂組成物においては、ポリエステルブロック共重合体（Ａ）と水素添加されたスチレン系エラストマ（Ｂ）および／または結晶性ポリオレフィンブロックを有する水素添加された熱可塑性ブロック共重合体（Ｃ）の合計１００重量部に対し、側鎖にカルボン酸金属塩基を有するエチレン系共重合体（Ｄ）を０．２〜２０重量部、好ましくは０．５〜１５重量部、特に好ましくは１〜１０重量部配合する。側鎖にカルボン酸金属塩基を有するエチレン系共重合体（Ｄ）の配合量が上記の範囲未満では、透光性や透明性が不十分であり、上記の範囲を越えると、相分離が起こり、機械的な物性と透光性や透明性が低下するため好ましくない。
【００３５】
本発明に用いられるカルボン酸のアルカリ金属塩（Ｅ）としては、脂肪族、脂環族または芳香族のカルボン酸のナトリウム、カリウム、リチウムなどのアルカリ金属塩が挙げられるが、中でも炭素数１０以上の脂肪族カルボン酸のアルカリ金属塩、および／またはダイマー酸のアルカリ金属塩が好ましい。
【００３６】
本発明の熱可塑性エラストマ樹脂組成物においては、ポリエステルブロック共重合体（Ａ）と水素添加されたスチレン系エラストマ（Ｂ）および／または結晶性ポリオレフィンブロックを有する水素添加された熱可塑性ブロック共重合体（Ｃ）の合計１００重量部に対し、これらのカルボン酸のアルカリ金属塩（Ｅ）を、０．０１〜３重量部、好ましくは０．０５〜２重量部、さらに好ましくは０．１〜１重量部配合する。カルボン酸のアルカリ金属塩（Ｅ）の配合量が上記の範囲に満たない場合は、透光性や透明性が不十分であり、上記の範囲を越えると、ブルーミングが発生するため好ましくない。
【００３７】
本発明に用いられる有機リン酸エステル化合物のアルカリ金属塩（Ｆ）としては、脂肪族、脂環族または芳香族のリン酸エステル化合物のナトリウム、カリウム、リチウムなどのアルカリ金属塩が挙げられるが、中でも芳香族有機リン酸エステル化合物のアルカリ金属塩が好ましい。
【００３８】
本発明の熱可塑性エラストマ樹脂組成物においては、ポリエステルブロック共重合体（Ａ）と水素添加されたスチレン系エラストマ（Ｂ）および／または結晶性ポリオレフィンブロックを有する水素添加された熱可塑性ブロック共重合体（Ｃ）の合計１００重量部に対し、これらの有機リン酸エステル化合物のアルカリ金属塩（Ｆ）を、０．０１〜３重量部、好ましくは０．０５〜２重量部、さらに好ましくは０．１〜１重量部配合する。有機リン酸エステル化合物のアルカリ金属塩（Ｆ）の配合量が上記の範囲に満たない場合は、透光性や透明性が不十分であり、上記の範囲を越えると、ブルーミングが発生するため好ましくない。
【００３９】
なお、上記の（Ｄ）、（Ｅ）および（Ｆ）の各成分は、いずれかを単独で配合することも、２成分以上を組み合わせて配合することも可能であるが、（Ｄ）成分単独、（Ｄ）成分／（Ｅ）成分または（Ｄ）成分／（Ｆ）成分の組合わせで配合した場合に際だった効果が得られる。
【００４０】
本発明の熱可塑性エラストマ樹脂組成物は、さらに可塑剤（Ｇ）および／またはゴム用軟化剤（Ｈ）を配合することによって、透光性や透明性を保ちつつ柔軟性や溶融流動性を向上させることができる。
【００４１】
本発明に用いられる可塑剤（Ｇ）の具体例としては、ジオクチルフタレート、ジブチルフタレート、ジエチルフタレート、ブチルベンジルフタレート、ジ−２−エチルヘキシルフタレート、ジイソデシルフタレート、ジウンデシルフタレート、ジイソノニルフタレートなどのフタル酸エステル系可塑剤、トリクレジルホスフェート、トリエチルホスフェート、トリブチルホスフェート、トリ−２−エチルヘキシルホスフェート、トリメチルホスフェート、トリス−ジクロロプロピルホスフェートなどのリン酸エステル系可塑剤、トリメリット酸オクチルエステル、トリメリット酸イソノニルエステル、トリメリット酸イソデシルエステルなどのトリメリット酸エステル系可塑剤、ジペンタエリスリトールエステル系可塑剤、ジオクチルアジペート、ジ−２−エチルヘキシルアジペート、ジイソブチルアジペート、ジブチルアジペート、ジイソデシルアジペート、ジブチルジグリコールアジペート、ジ−２−エチルヘキシルアゼレート、ジオクチルセバケート、メチルアセチルリシノレートなどの脂肪酸エステル系可塑剤、ピロメリット酸オクチルエステルなどのピロメリット酸エステル系可塑剤、エポキシ化大豆油、エポキシ化アマニ油、エポキシ化脂肪酸アルキルエステルなどのエポキシ化可塑剤、アジピン酸エーテルエステル、ポリエーテルエステル、ポリエーテルなどのポリエーテル系可塑剤、およびジエチレングリコールジベンゾエート、ポリプロピレングリコールジベンゾエート、トリプロピレングリコールジベンゾエート、ジプロピレングリコールジベンゾエート、プロピレングリコールジベンゾエート、ジブチレングリコールジベンゾエート、ネオペンチルグリコールジベンゾエート、グリセリルトリベンゾエート、ペンタエリスリトールテトラベンゾエート、トリエチレングリコールジベンゾエート、ポリエチレングリコールジベンゾエート、トリメチロールエタントリベンゾエートなどのベンゾエート系可塑剤などを挙げることができ、これらの中でもベンゾエート系可塑剤、フタル酸エステル系可塑剤、トリメリット酸エステル系可塑剤、およびピロメリット酸エステル系可塑剤から選ばれた１種以上の化合物であることが好ましい。
【００４２】
本発明において可塑剤（Ｇ）を用いる場合は、ポリエステルブロック共重合体（Ａ）と水素添加されたスチレン系エラストマ（Ｂ）および／または結晶性ポリオレフィンブロックを有する水素添加された熱可塑性ブロック共重合体（Ｃ）の合計１００重量部に対して、１〜１００重量部、好ましくは３〜５０重量部を配合する。
【００４３】
本発明で用いられるゴム用軟化剤（Ｈ）としては、ナフテン系オイルやパラフィン系オイルなどの鉱物油系軟化剤、およびポリブテンや低分子量ポリブタジエンなどの合成樹脂系軟化剤が挙げられるが、これらの中でもパラフィン系オイルおよび／またはナフテン系オイルが好ましく用いられる。
【００４４】
本発明においてゴム用軟化剤（Ｈ）を用いる場合は、ポリエステルブロック共重合体（Ａ）と水素添加されたスチレン系エラストマ（Ｂ）および／または結晶性ポリオレフィンブロックを有する水素添加された熱可塑性ブロック共重合体（Ｃ）の合計１００重量部に対して１〜１００重量部を配合する。
【００４５】
本発明の熱可塑性エラストマ樹脂組成物においては、さらに脂肪酸アミド化合物（Ｉ）を配合することによって、透光性や透明性を保ちつつ、ブロッキングや表層剥離の発生を抑制することができる。
【００４６】
本発明に用いられる脂肪酸アミド化合物（Ｉ）は、脂肪酸とアミン化合物の反応によって得られる化合物であり、アルキレンビス高級脂肪酸アミド化合物、高級脂肪族モノカルボン酸と多塩基酸の混合物とジアミンとの反応によって得られるカルボン酸アマイド系ワックスから選ばれた１種以上の化合物などを挙げることができる。アルキレンビス高級脂肪酸アミド化合物の具体例としては、オレイルオレイン酸アミド、ステアリルオレイン酸アミド、オレイルステアリン酸アミドなどのモノアミド化合物、メチレンビスステアリン酸アミド、メチレンビスオレイン酸アミド、メチレンビスラウリン酸アミド、メチレンビスカプリン酸アミド、メチレンビスミリスチン酸アミド、メチレンビスパルミチン酸アミド、エチレンビスステアリン酸アミド、エチレンビスオレイン酸アミド、エチレンビスラウリン酸アミド、エチレンビスカプリン酸アミド、エチレンビスミリスチン酸アミド、エチレンビスパルミチン酸アミドなどのアルキレン対称ビス高級脂肪酸アミド、メチレンステアリルオレイルビスアミド、メチレンステアリルラウリルビスアミド、メチレンパルミトレイルオレイルビスアミド、エチレンステアリルオレイルビスアミド、エチレンステアリルラウリルビスアミド、およびエチレンパルミトレイルオレイルビスアミドなどを具体的に挙げることができる。また、アルキレン対称ビス高級脂肪酸アミドとアルキレン非対称ビス高級脂肪酸アミド化合物の混合物であってもかまわない。
【００４７】
本発明において、これらの脂肪酸アミド化合物（Ｉ）を用いる場合は、ポリエステルブロック共重合体（Ａ）と水素添加されたスチレン系エラストマ（Ｂ）および／または結晶性ポリオレフィンブロックを有する水素添加された熱可塑性ブロック共重合体（Ｃ）の合計１００重量部に対して０．０１〜５重量部、好ましくは０．０５〜３重量部を配合する。
【００４８】
本発明の熱可塑性エラストマ樹脂組成物においては、さらに、ヒンダードフェノール系ラジカル捕捉剤（Ｊ）、過酸化物分解剤（Ｋ）および光安定剤（Ｌ）から選ばれた１種以上を配合することによって、透光性や透明性を保ちつつ熱や光による変色に対する耐性を向上させることができる。ここで用いるヒンダードフェノール系ラジカル捕捉剤（Ｊ）としては、分子量が５００以上のヒンダードフェノール系化合物が好ましい。過酸化物分解剤（Ｋ）としてはホスファイト系化合物および／またはチオエーテル系化合物が好ましい。ホスファイト系化合物としては、分子中に２個以上のリン原子を有するものがさらに好ましい。光安定剤（Ｋ）としては、ベンゾトリアゾール系化合物、ベンゾフェノン系化合物、およびヒンダードアミン系化合物などが好ましい。これらを単独で用いてもよいが、ベンゾトリアゾール系化合物あるいはベンゾフェノン系化合物などの紫外線吸収剤と、ヒンダードアミン系光安定剤を組み合わせて用いることがさらに好ましい。
【００４９】
これらの酸化防止剤や光安定剤を用いる場合は、ポリエステルブロック共重合体（Ａ）と水素添加されたスチレン系エラストマ（Ｂ）および／または結晶性ポリオレフィンブロックを有する水素添加された熱可塑性ブロック共重合体（Ｃ）の合計１００重量部に対して、各々０．０１〜５重量部、好ましくは０．１〜３重量部を配合する。
【００５０】
本発明の熱可塑性エラストマ樹脂組成物は、厚さ約２ｍｍのシートで測定したヘイズ値（曇度）が８５％以下のものである。ヘイズ値が７０％未満のものは目視で透明である。例えば印刷物の上にこのシートを置いた場合、文字がきわめて明瞭に見える。ヘイズ値が７０％から８５％のものは目視では半透明であるが、実質的に透光性を有する。ヘイズ値がこのレベルのものも、印刷物の上にこのシートを置いた場合には、文字を十分に読むことができる。ヘイズ値が８５％を越えるものは不透明であり、透光性も透明性も有しない。この場合は印刷物の上にこのシートを置くと、文字を全く読むことができない。
【００５１】
本発明の熱可塑性エラストマ樹脂組成物の製造方法については、特に限定されるものではないが、例えば、ポリエステルブロック共重合体、スチレン系エラストマおよび／または結晶性ポリオレフィンブロックを有する水素添加された熱可塑性ブロック共重合体、側鎖にカルボン酸金属塩基を有するエチレン系共重合体および／またはカルボン酸のアルカリ金属塩をはじめとする他の添加物を一緒に配合した原料をスクリュー型押出機に供給し溶融混練する方法、またスクリュー型押出機に、まずポリエステルブロック共重合体を供給して溶融し、さらに他の供給口よりスチレン系エラストマ、側鎖にカルボン酸金属塩基を有するエチレン系共重合体、および必要によりカルボン酸のアルカリ金属塩をはじめとする他の添加物を供給混練する方法などを適宜採用することができる。
【００５２】
本発明の熱可塑性エラストマ樹脂組成物は、射出成形や押出成形などにより成形され、柔軟かつ透明性または透光性を有し、反発弾性のようなゴム弾性に優れ、破断強さや破断伸度などの機械的特性が高く、しかも表面外観の美しい成形品を与える。このため自動車、電子・電気機器、精密機器、および一般消費財用途の各種成形品などに有用である。さらに、グリップ、チューブ、パッキン、ガスケット、クッション体、フィルム、およびシートなどにも適している。
【００５３】
また、本発明の熱可塑性エラストマ樹脂組成物からなる層と硬質樹脂層とを積層させてなる複合成形体を得ることも有用である。硬質樹脂層を構成する硬質樹脂としては、複合成形品の剛性を保持し、目的の機械的強度を有する樹脂であれば、特に限定されるものではない。具体的には、ポリカーボネート樹脂、ポリエステル樹脂、ポリアミド樹脂、ポリアセタール樹脂、ＡＢＳ樹脂、アクリル系樹脂、スチレン系樹脂、およびポリオレフィン樹脂などが挙げられるが、これらの中でもポリカーボネート樹脂、ＡＢＳ樹脂、ＰＢＴ樹脂、ＰＣＴＡ樹脂、およびポリプロピレン樹脂が好ましい。
【００５４】
複合成形体は、共押出成形法や、二色成形をはじめとする多色射出成形法などによって製造される。本発明の熱可塑性エラストマ樹脂組成物は、これらの硬質樹脂との接着性に優れている。これらの複合成形体は、各種筐体、アンテナカバー、コネクター、グリップ、ローラー、キャスター、ホース、多層チューブなどに好ましく使用することができる。
【００５５】
【実施例】
以下に、実施例によって本発明の効果を説明する。なお、実施例中の％および部とは、ことわりのない場合すべて重量基準である。また、例中に示される物性は次のように測定した。
［融点］
差動走査熱量計（Ｄｕ　Ｐｏｎｔ社製ＤＳＣ−９１０型）を使用して、窒素ガス雰囲気下、１０℃／分の昇温速度で加熱した時の融解ピークの頂上温度を測定した。
［溶融粘度指数（ＭＦＲ）］
ＡＳＴＭ　Ｄ−１２３８にしたがって温度２００℃、荷重２１６０ｇで測定した。
［硬度（デュロメーターＡ）］
ＡＳＴＭ　Ｄ−２２４０にしたがって測定した。
［反発弾性率］
ＢＳ規格９０３にしたがって測定した。
［機械的特性］
ＪＩＳ　Ｋ７１１３にしたがって、引張破断強度と引張破断伸度を測定した。
［ヘイズ値］
プレス成形法によって作成した厚さ約２ｍｍのシートを用い、直読ヘイズメーター（東洋精機社製ＮＯ．２０６型）で測定した。
［ブロッキング性］
ペレット２００ｇを内寸が縦１５ｃｍ×横７ｃｍ×高さ６ｃｍの組立可能な箱型容器に入れ、ペレットの上に縦１５ｃｍ×横７ｃｍの板を乗せ、そこに１６ｋｇの荷重をかける。その状態で８０℃の熱風オーブン中で２０時間の熱処理を行う。試験後、箱型容器の側壁を取り除いて荷重をかけ、ブロッキング状態が崩れる最大荷重を測定した。
［表層剥離］
８０℃で３時間乾燥したペレットを、温度２００℃で射出成形することによって、長さ１１５ｍｍ、幅６０ｍｍ、厚さ２ｍｍの成形品を得た。成形品の表面に表層剥離が発生していないかどうかを肉眼で観察した。
［耐熱変色性］
試験片を、８０℃の恒温槽中で４週間熱処理し、取り出した後、変色の状態を目視で観察した。
［耐光変色性］
試験片を、紫外線カーボンアークランプを光源とするフェードオーメーター中で、槽内温度５０℃で１０時間処理し、取り出した後、変色の状態を目視で観察した。
［参考例］
［ポリエステルブロック共重合体（Ａ−１）の製造］
テレフタル酸２０８部、１，４−ブタンジオール２２８部、および数平均分子量約２０００のエチレンオキシドとテトラヒドロフランの共重合体（ＥＯ／ＴＨＦモル比４０／６０）７２０部を、チタンテトラブトキシド２部と共にヘリカルリボン型撹拌翼を備えた反応容器に仕込み、１９０〜２２５℃で３時間加熱して反応水を系外に留出しながらエステル化反応をおこなった。反応混合物に“イルガノックス”１０１０（チバガイギー社製ヒンダ−ドフェノ−ル系酸化防止剤）０．５部を添加した後、２４５℃に昇温し、次いで４０分かけて系内の圧力を２７Ｐａの減圧とし、その条件下で２時間５０分重合を行なった。得られたポリマを水中にストランド状で吐出し、カッティングによりペレットとした。
［ポリエステルブロック共重合体（Ａ−２）の製造］
テレフタル酸２９３部、イソフタル酸８５部、および１，４−ブタンジオール４１５部、ポリ（テトラメチレンオキシド）グリコール（数平均分子量約１４００）４６７部を、チタンテトラブトキシド１．５部およびトリメリット酸無水物３部と共にヘリカルリボン型撹拌翼を備えた反応容器に仕込み、２１０℃で２時間３０分加熱して、理論メタノール量の９５％のメタノールを系外に留出させた。反応混合物に“イルガノックス”１０１０を０．７５部添加した後、２４５℃に昇温し、次いで４０分かけて系内の圧力を２７Ｐａの減圧とし、その条件下で２時間４０分重合を行なった。得られたポリマを水中にストランド状で吐出し、カッティングによりペレットとした。
［ポリエステルブロック共重合体（Ａ−３）の製造］
ジメチルテレフタレート３２０部、ジメチルイソフタレート９３部、１，４−ブタンジオール３４５部、およびエチレンオキシドで末端をキャッピングしたポリ（プロピレンオキシド）グリコール（数平均分子量２２００、ＥＯ含量２６．８％）５５０部を、チタンテトラブトキシド２部およびトリメリット酸無水物３部と共にヘリカルリボン型撹拌翼を備えた反応容器に仕込み、２１０℃で２時間３０分加熱して、理論メタノール量の９５％のメタノールを系外に留出させた。反応混合物に“イルガノックス”１０１０を０．７５部添加した後、２４５℃に昇温し、次いで、５０分かけて系内の圧力を２７Ｐａの減圧とし、その条件下で１時間５０分重合を行なった。得られたポリマを水中にストランド状で吐出し、カッティングによりペレットとした。
【００５６】
表１にＡ−１、Ａ−２、Ａ−３の組成と物性を示す。なお、表中、低融点重合体セグメントの種類で、ＥＯ／ＴＨＦはエチレンオキシドとテトラヒドロフランの共重合体を、ＰＴＭＧはポリ（テトラメチレンオキシド）グリコールを、ＥＯ−ＰＰＧは末端をエチレンオキシドでキャッピングしたポリ（プロピレンオキシド）グリコールを表し、数字は数平均分子量を示す。
【００５７】
【表１】
2004143352.tif 000002
【００５８】
［実施例１〜１２］
参考例で得られたポリエステルブロック共重合体（Ａ−１）、（Ａ−２）、（Ａ−３）に、
水素添加されたスチレン系エラストマとして
クラレ（株）製“セプトン”２０６３（水素添加ＳＩＳ，ＳＥＰＳ）（Ｂ−１）、
クラレ（株）製“セプトン”４０３０（水素添加ＳＩＢＳ，ＳＥＥＰＳ）（Ｂ−２）、
クラレ（株）製“ハイブラー”７１２５（Ｂ−３）、
ＪＳＲ（株）製“ダイナロン”１３２０Ｐ（水添スチレンブタジエンラバー）（Ｂ−４）を、
結晶性ポリオレフィンブロックを有する水素添加された熱可塑性ブロック共重合体として
ＪＳＲ（株）製“ダイナロン”４６００Ｐ（ＳＥＢＣ）（Ｃ−１）、
ＪＳＲ（株）製“ダイナロン”６２００Ｐ（ＣＥＢＣ）（Ｃ−２）を、
側鎖にカルボン酸金属塩基を有するエチレン系共重合体として
三井・デュポンポリケミカル社製の“ハイミラン“１７０７（イオンタイプはナトリウム）（Ｄ−１）を、
カルボン酸のアルカリ金属塩として
ステアリン酸ナトリウム（Ｅ−１）を、
有機リン酸エステル化合物のアルカリ金属塩として
リン酸２，２−メチレンビス（４，６−ジ−ｔｅｒｔ−ブチルフェニル）ナトリウム（旭電化社製“アデカスタブ“ＮＡ−１１）（Ｆ−１）を、
ベンゾエート系可塑剤として
ジプロピレングリコールジベンゾエート（Ｇ−１）を、
ゴム用軟化剤として
出光興産（株）製“ダイアナプロセスオイル”ＰＷ−９０（パラフィン系オイル）（Ｈ−１）を、
脂肪酸アミド化合物として
エチレンビスオレイン酸アミド（Ｉ−１）を、
ヒンダードフェノール系酸化防止剤として
チバガイギー社製“イルガノックス”１０１０（Ｊ−１）を、
過酸化物分解剤として
旭電化（株）製“アデカスタブ”ＰＥＰ−８（ホスファイト系酸化防止剤）（Ｋ−１）を、
光安定剤として
チバガイギー社製“チヌビン”３２７（ベンゾトリアゾール系紫外線吸収剤）（Ｌ−１）、
チバガイギー社製“キマソーブ”９４４ＬＤ（ヒンダードアミン系光安定剤）（Ｌ−２）を、
それぞれ表２に示すような配合比率（部）になるようにドライブレンドし、４５ｍｍφのシリンダー径を有する二軸押出機を用いて、２２０℃で溶融混練したのちペレット化した。このペレットを８０℃で３時間乾燥後、融点と溶融粘度指数を測定した。また、ポリテトラフルオロエチレン製シート（ニチアス（株）製“ナフロン”テープ、ＴＯＭＢＯ　９００１）にペレットをはさんで、２２０℃でプレスし、６０℃で冷却したのち、ポリテトラフルオロエチレン製シートを剥がして、厚み約２ｍｍのシートを成形した。このプレスシートについて、表面硬度と全光線透過率およびヘイズ値を測定するとともに、透明性を外観と印刷物の上にシートを置いた時の文字の見え方で評価した。さらに反発弾性率と機械的特性を測定した。これらの結果を表３に示す。
［比較例１〜８］
各成分を表２に示す配合比率（部）でドライブレンドし、、実施例１〜１２と同様にペレット化した。実施例１〜１２と同様に物性を評価した結果を表３に示す。
【００５９】
【表２】
2004143352.tif 000003
【００６０】
【表３】
2004143352.tif 000004
【００６１】
［実施例１３］
実施例８で製造した配合組成物Ｎｏ．８のペレットを使用して、ブロッキング性を評価した。ブロッキングが崩れる最大荷重は７０Ｎであった。
［比較例９］
比較例４で製造した配合組成物Ｎｏ．１６のペレットを使用して、ブロッキング性を評価した。２５００Ｎの荷重をかけてもブロッキングは崩れなかった。
［実施例１４］
実施例１１で製造した配合組成物Ｎｏ．１１のペレットを使用して、表層剥離を評価した。表層剥離は観察されなかった。
［比較例１０］
比較例８で製造した配合組成物Ｎｏ．２０のペレットを使用して、表層剥離を評価した。表層剥離が観察された。
［実施例１５］
硬質樹脂としてポリカーボネート樹脂（三菱エンプラ（株）製“ユ−ピロン”Ｓ３０００）を射出成形することにより、一次側成形品としての８０ｍｍ角で厚さ２ｍｍの角板を成形した。次に、この角板を８０ｍｍ角で深さ４ｍｍのキャビティーに装着し、実施例４で製造した配合組成物Ｎｏ．４を二次材料として用いて二次成形を行い、平板状の複合成形品を成形した。この複合成形品は透明性を有していた。この複合成形品を幅１０ｍｍに切断し、その一端の接合界面を一定の長さだけカッターナイフで強制剥離し、その各々の端をテンシロン引張試験機の固定具にセットして引張り、剥離強度を測定した。剥離強度は１００Ｎであった。この複合成形品の耐熱変色性と耐光変色性を評価したが、処理による外観の変化はなかった。
［実施例１６］
硬質樹脂として透明ＡＢＳ樹脂（東レ（株）製“トヨラック”Ｔ−９００）を射出成形することにより、一次側成形品としての８０ｍｍ角で厚さ２ｍｍの角板を成形した。次に、この角板を８０ｍｍ角で深さ４ｍｍのキャビティーに装着し、実施例５で製造した配合組成物Ｎｏ．５を二次材料として用いて二次成形を行い、平板状の複合成形品を成形した。この複合成形品は透明性を有していた。この複合成形品を幅１０ｍｍに切断し、その一端の接合界面を一定の長さだけカッターナイフで強制剥離し、その各々の端をテンシロン引張試験機の固定具にセットして引張り、剥離強度を測定した。剥離強度は１２０Ｎであった。この複合成形品の耐熱変色性と耐光変色性を評価したが、処理による外観の変化はなかった。
［実施例１７］
硬質樹脂としてＰＢＴ樹脂（東レ（株）製“トレコン”１４０１Ｘ０６）を射出成形することにより、一次側成形品としての８０ｍｍ角で厚さ２ｍｍの角板を成形した。次に、この角板を８０ｍｍ角で深さ４ｍｍのキャビティーに装着し、実施例９で製造した配合組成物Ｎｏ．９を二次材料として用いて二次成形を行い、平板状の複合成形品を成形した。この複合成形品全体は透明性を有していないが、表面が透明性を有するため意匠性に優れていた。この複合成形品を幅１０ｍｍに切断し、その一端の接合界面を一定の長さだけカッターナイフで強制剥離し、その各々の端をテンシロン引張試験機の固定具にセットして引張り、剥離強度を測定した。剥離強度は１００Ｎであった。この複合成形品の耐熱変色性と耐光変色性を評価したが、処理による外観の変化はなかった。
［実施例１８］
硬質樹脂としてＰＣＴＡ樹脂（イーストマン社製“イースター”ＡＮ００４）を射出成形することにより、一次側成形品としての８０ｍｍ角で厚さ２ｍｍの角板を成形した。次に、この角板を８０ｍｍ角で深さ４ｍｍのキャビティーに装着し、実施例７で製造した配合組成物Ｎｏ．７を二次材料として用いて二次成形を行い、平板状の複合成形品を成形した。この複合成形品は透明性を有していた。この複合成形品を幅１０ｍｍに切断し、その一端の接合界面を一定の長さだけカッターナイフで強制剥離し、その各々の端をテンシロン引張試験機の固定具にセットして引張り、剥離強度を測定した。剥離強度は１３０Ｎであった。この複合成形品の耐熱変色性と耐光変色性を評価したが、処理による外観の変化はなかった。
［実施例１９］
硬質樹脂としてポリプロピレン樹脂（グランドポリマ（株）製“グランドポリプロ”Ｊ７０３Ｗ）を射出成形することにより、一次側成形品としての８０ｍｍ角で厚さ２ｍｍの角板を成形した。次に、この角板を８０ｍｍ角で深さ４ｍｍのキャビティーに装着し、実施例１２で製造した配合組成物Ｎｏ．１２を二次材料として用いて二次成形を行い、平板状の複合成形品を成形した。この複合成形品全体は透明性を有していないが、表面が透明性を有するため意匠性に優れていた。この複合成形品を幅１０ｍｍに切断し、その一端の接合界面を一定の長さだけカッターナイフで強制剥離し、その各々の端をテンシロン引張試験機の固定具にセットして引張り、剥離強度を測定した。剥離強度は１００Ｎであった。
［比較例１１］
硬質樹脂として透明ＡＢＳ樹脂（東レ（株）製“トヨラック”Ｔ−９００）を射出成形することにより、一次側成形品としての８０ｍｍ角で厚さ２ｍｍの角板を成形した。次に、この角板を８０ｍｍ角で深さ４ｍｍのキャビティーに装着し、比較例２で製造した配合組成物Ｎｏ．１４を二次材料として用いて二次成形を行い、平板状の複合成形品を成形した。この複合成形品は全体も表面も透明性を有しないため、意匠性が劣っていた。また、この複合成形品を幅１０ｍｍに切断し、その一端の接合界面を一定の長さだけカッターナイフで強制剥離し、その各々の端をテンシロン引張試験機の固定具にセットして引張り、剥離強度を測定した。剥離強度は９０Ｎであった。
【００６２】
【発明の効果】
以上説明したように、本発明の熱可塑性エラストマ樹脂組成物は、透光性や透明性を有し、柔軟でゴム的性質が良好であり、融点が高くて耐熱性に優れ、機械的強度も高い上に、成形性に優れ表層剥離が発生しないという優れた特性を発揮するものである。また、ポリカーボネート樹脂をはじめとする硬質樹脂との接着力が高く、手に馴染みの良い触感に優れた複合成形体を与え、この場合の耐熱変色性、耐光変色性にも優れている。